FR 2893635 A1 20070525 FR 0511719 A 20051118 La présente invention a pour objet un matériau textile ajouré réversible, sans endroit ni envers, ni haut ni bas, ni gauche ni droite et destiné à un usage dans les domaines de l'habillement, de l'ameublement ou de la décoration intérieure, le procédé de réalisation de ce matériau textile et une application de ce matériau textile à un vêtement, un accessoire vestimentaire ou une pièce d'ameublement ou de décoration intérieure. Il est connu du brevet EP 1 193 337 la fabrication d'un matériau textile à effet de transparence pour vêtement ou ameublement grâce au dépôt de fibres entre deux matériaux textiles dont au moins celui constituant la face extérieure est transparent ou semi-transparent et où les coutures de ces trois couches de matériau sont effectuées avec du fil de type invisible ou visible comme nous en utiliserons aussi dans le procédé de réalisation du matériau textile que nous allons exposer. Cependant, un tel matériau textile n'est pas comparable à celui que l'on cherche à obtenir ici et ceci pour plusieurs raisons : le matériau textile que l'on réalisera n'est pas un matériau textile stratifié, n'a pas de face extérieure et intérieure contrairement à celui du brevet ci-dessus cité. En outre, pour la réalisation du matériau textile que nous allons décrire, le dépôt des fils sur une feuille soluble s'effectue de manière sensiblement curviligne ou par boucles et possède un effet tactile en plus de l'effet visuel alors que le matériau textile ci-dessus cité comporte un dépôt de fibres orienté dans le sens de leur longueur sur une couche de tissu, par exemple de façon verticale, transversale ou oblique et ne mentionne pas d'effets tactiles particuliers. Par ailleurs, dans le domaine de la fabrication de matériaux textiles ajourés dans l'habillement, l'ameublement ou la décoration intérieure à partir de l'utilisation de fil par la technique de la maille ou celle du tissage, il y a toujours un endroit et un envers du matériau textile ainsi qu'un sens vertical ou horizontal de fabrication du matériau textile qui va conditionner l'utilisation du matériau textile. En effet, les jours des matériaux textiles ajourés fabriqués en tricot sont programmés sur le chariot à tricoter et de la même façon, en tissage, ils le sont sur le logiciel associé à un métier à tisser. Ces jours programmés le sont sous forme d'algorithmes selon les sens vertical/horizontal, gauche/droite. Le matériau textile terminé est fidèle à ces sens de fabrication pré-déterminés et son utilisation en est tributaire selon le droit fil. Même si, par exemple, pour un effet esthétique, on pourra sciemment utiliser l'envers d'un matériau textile tricoté comme face extérieure d'un vêtement, l'envers restera identifiable comme tel. En tissage, hormis l'utilisation de l'armure toile qui présente deux faces identiques à l'endroit et à l'envers, le tissage des autres armures montrera deux faces distinctes du matériau textile fini : une face endroit et une face envers. De plus, les matériaux textiles tricotés et tissés, tributaires de leur sens de fabrication, ont un sens d'utilisation défini par le droit fil du matériau textile. Ce sens d'utilisation peut être vertical, horizontal ou de biais que ce soit un vêtement, un accessoire vestimentaire, une pièce textile d'ameublement ou de décoration intérieure. Il convient de signaler que mise à part l'opération de couture où l'utilisation du mot fil est uniquement utilisée pour le mot fil , on emploiera aussi le terme de fil pour l'opération de dépôt de fils sur la nappe ou pour la nappe de fils elle-même qu'il s'agisse de fils, fibres, filaments ou rubans et ceci pour éviter un trop grand nombre de répétitions de ces quatre termes. Le matériau textile ajouré et son procédé de réalisation, objets de la présente invention, présentent un matériau textile réversible dont les deux faces peuvent être similaires ou non dans l'apparence visuelle et tactile mais dont aucune d'entre elles n'est identifiable comme endroit ou comme envers. Ces deux faces peuvent donc être utilisées de façon égale comme face extérieure ou intérieure d'un vêtement, d'un accessoire vestimentaire dans les domaines de l'ameublement et de la décoration intérieure. L'invention se distingue également en ceci que le matériau textile obtenu vise à l'obtention d'un matériau textile ajouré qui n'ait non seulement ni endroit ni envers, mais qui n'ait pas non plus de sens d'utilisation pré-défini dans le processus de fabrication et de ce fait qui n'ait plus de contraintes d'utilisation du matériau textile liée au sens du droit fil. L'invention de ce matériau textile et de son procédé de réalisation permet une utilisation libre et optimale du matériau textile fini : utilisation réversible, verticale, horizontale, de biais, de trois-quart, en haut, en bas, d'un côté ou de l'autre. L'objet de l'invention comprend aussi une application du matériau textile à un vêtement ou à un accessoire vestimentaire du type étole/écharpe, collier textile, ceinture, poche ventrale ou dorsale,... Le matériau textile fini qui est un matériau textile ajouré, réversible, et affranchi des contraintes d'endroit/envers, haut/bas, gauche/droite, est constitué par le dépôt de fils disposés de manière à obtenir une alternance de jours et de motifs géométriques ou aléatoires sur une ou plusieurs surface(s) plane(s) pour former une ou plusieurs nappe(s) de fils qui seront liés entre eux par couture pour ne former qu'une seule nappe de fils finale, autrement dit le matériau textile. Les éléments filiformes tels que fils, fibres, filaments ou rubans utilisés pour constituer la nappe ou les nappes de fils peuvent être des fils d'origine naturelle (animale, végétale, minérale, métallique), artificielle ou synthétique, de titrage variable selon les besoins d'utilisation du matériau textile (habillement, décoration intérieure, ameublement), d'aspect varié tel, par exemple, des fils lisses, des fils flammés, des fils fantaisies à pompons, à perles, à plumes, à paillettes... et de coloris divers, incluant la transparence, employés sous forme de monochromes, de camaïeux ou de mélange de couleurs. La couture employée dans la réalisation de ce matériau textile est une couture à point droit qui nécessite l'utilisation d'un fil de cannette et d'un fil de bobine. Les deux fils utilisés pour la bobine et la cannette peuvent être soit deux fils invisibles, soit deux fils visibles, ou encore un fil visible et un fil invisible, l'un pour la bobine et l'autre pour la cannette. Les fils invisibles, sont soit des fils synthétiques transparents, par exemple, de type Nylon , soit des fils de la teinte se rapprochant au maximum de celle(s) de la nappe ou des nappes de fils, ou encore les mêmes fils que ceux utilisés pour la nappe de fils dans le cas, par exemple, d'un matériau textile très fin similaire à une broderie où les fils de la nappe ou des nappes sont aussi utilisés comme fils de couture. Les fils visibles sont des fils de couleur qui tranchent avec la couleur, les couleurs ou la transparence des fils de la nappe ou des nappes de fils. L'utilisation de ces différents types de fils invisibles et visibles employés ensemble ou séparement comme fil de bobine et fil de cannette, donne la possibilité de produire des coutures non apparentes des deux côtés ou, au contraire, apparentes des deux côtés ou encore non apparentes d'un côté et apparentes de l'autre pour des effets visuels intéressants du fait de la réversibilité du matériau textile. L'invention a également pour objectif le procédé de réalisation d'un matériau textile ajouré réversible sans endroit ni envers, ni haut ni bas, ni gauche ni droite . Le procédé consiste à déposer entre au moins deux feuilles en poly (alcool vinylique) solubles, c'est à dire entre une feuille soluble inférieure et une feuille soluble supérieure un ou plusieurs fils, fibres, filaments ou rubans, en même temps ou l'un après l'autre, à plat ou sensiblement en relief, selon un sens particulier ou non, une densité variable de fils au cm2 pour former une nappe ou plusieurs nappes de fils. Ensuite, on immobilise cet ensemble formé par les feuilles solubles et la nappe ou les nappes de fils. On procède alors à l'opération de liage par couture de cet ensemble. Puis, les feuilles solubles sont dissoutes et éliminées par rinçage dans un bain d'eau chauffé et/ou en mouvement. Le matériau textile ainsi obtenu est mis à sécher. Le procédé de réalisation du matériau textile consiste à déposer entre au moins deux feuilles solubles, c'est à dire une feuille soluble inférieure et une feuille soluble supérieure un nombre n de nappes de fils séparées par un nombre n-1 de feuilles solubles (fig. 2a ou fig. 2b), la feuille soluble inférieure étant dans ce dernier cas de préférence plus résistante ou doublée. Une variante du procédé consiste à déposer également sur la feuille ou les feuilles solubles inférieure(s), outre les fils de la nappe ou des nappes, de petits morceaux de tissus sur toute ou partie de la nappe ou des nappes de fils de façon préalable, simultanée ou postérieure au dépôt des fils. Une particularité du procédé consiste dans le fait que le dépôt des fils est effectué de manière sensiblement curviligne ou par boucles sur la surface de la feuille soluble afin d'obtenir une nappe finale de fils d'aspect ajouré et de motifs aléatoires et/ou géométriques. Les jours obtenus produisent des effets de transparence partielle tandis que les parties pleines ou motifs du matériau textile produisent des effets de matière et de couleur variés. Jours et motifs alternés créent des effets tactiles réguliers ou non. Le procédé comporte une étape d'immobilisation de l'ensemble des couches constitué des feuilles solubles et nappe(s) de fils par un moyen d'assemblage comme, par exemple, l'épinglage pour maintenir à leur place les jours et les motifs créés lors du dépôt de fils avant d'entamer l'opération de couture proprement dite. Une autre particularité du procédé consiste en ce que l'opération de couture de l'ensemble formé par les feuilles solubles et la nappe ou les nappes de fils se fait par déplacement sous l'aiguille de l'ensemble des couches de façon rectiligne selon un sens vertical et horizontal ou oblique de façon à tracer des lignes de piqûre droites croisée et espacées de manière régulière ou non et/ou par déplacement sous l'aiguille de l'ensemble des couches de façon curviligne selon des trajectoires régulières ou non avec un espacement compris entre 1 mm et 10 cm entre les lignes de piqûre tel qu'il assurera une solidité et une tenue du matériau textile fini. Ce matériau textile peut être utilisé pour la découpe selon un patron défini puisque, dans ce cas, c'est la structure obtenue par la couture qui va donner la solidité à la nappe même s'il y a une rupture dans la continuité des fils. L'ensemble des combinaisons possibles des fils de couture visibles et invisibles associés aux diverses trajectoires rectilignes et/ou curvilignes des coutures est destiné à créer des effets de lignes de piqûre variés et intéressants du fait de l'usage réversible du matériau textile et de l'absence de sens d'utilisation, lors de l'usage qui en sera fait dans l'habillement, l'ameublement ou la décoration intérieure. L'invention concerne aussi une application du matériau textile pour la réalisation d'un vêtement, d'un accessoire vestimentaire, d'une pièce d'ameublement ou de décoration intérieure à effets variables tels que, par exemple, une étole, une écharpe, un bijou textile, une ceinture, un coussin ... On utilisera ledit matériau textile obtenu par ledit procédé de la façon suivante : on superpose deux nappes de même forme et de même surface dudit matériau textile puis on les assemble par couture sur au moins une partie des deux côtés superposés, ce qui définit ainsi un module ou une section unitaire. Ensuite, chaque module est assemblé latéralement, au niveau des parties cousues ou destinées à l'être, à un autre module de même type, de forme et d' aspect distincts ou non du précédent. Puis, les dites coutures d'assemblage sont agencées de sorte à définir un espace libre entre les deux nappes ou couches superposées dudit matériau textile de chaque module afin d'y faire circuler librement un élément intercalaire de section en section tel que, par exemple, un tissu flottant, permettant de modifier l'aspect du vêtement ou de l'accessoire vestimentaire au travers des jours des faces extérieures des modules. L'application met en œuvre certaines des qualités du matériau textile : les jours, la réversibilité, l'absence d'endroit et d'envers qu'il comporte permettent une utilisation variable à loisir du produit fini comme par exemple, notamment, dans le cas d'une écharpe, d'une ceinture, d'un bijou textile, d'un coussin. Une description plus détaillée illustrant une technique des différentes étapes opératoires du procédé pour l'obtention du matériau textile suivi d'une description illustrant une application dudit matériau textile à un vêtement ou accessoires vestimentaires vont être faites en référence aux schémas joints qui représentent : - Fig. 1, vue de dessus de la nappe de fils(2) déposés sur la feuille soluble (1). - Fig. 2-a et 2-b, deux variantes : vue de dessus de la mise en place de la feuille soluble (3) sur l'ensemble constitué d'une feuille soluble (1) recouverte par la nappe de fils (2) (fig. 2-a) ou mise en place de la feuille soluble (3) sur l'ensemble constitué par les couches superposées en alternance de feuilles solubles avec des nappes de fils (1, 2, l.bis, 2 bis, 1 ter, 2 ter ...). (Fig. 2-b). - Fig. 3, Immobilisation de l'ensemble de la figure 2-a par un moyen d'assemblage comme par exemple l'épinglage (4) avant l'opération de couture (5 et 6). - Fig. 4, vue de dessus du fil de bobine (5) lors de l'opération de couture selon une trajectoire curviligne. Fig. 5, coupe A-A de la figure 4 avant élimination des feuilles solubles. - Fig. 6, matériau textile fini après élimination des 25 feuilles solubles. - Fig. 7, coupe B-B de la figure 6 . - Fig. 8a et 8b : deux variantes : vue de dessus de deux exemples de modules de base de forme différente : un carré (Fig. 8a) et un ovale (Fig. 8b). 30 - Fig. 9 : Vue de dessus d'une partie d'une écharpe à plusieurs modules (a,b,c), où a et c sont de forme carrée et b de forme ovale et assemblés de façon linéaire. - Fig. 10 : Vue de dessus d'une partie d'une ceinture à plusieurs modules (a,b,c,d), tous de même forme carrée et assemblés de façon décalée. En référence à ces dessins, le procédé de réalisation du matériau textile consiste à déposer, entre au moins deux feuilles solubles c'est à dire entre une feuille soluble inférieure (1) et une feuille soluble supérieure (3) un nombre n de nappes de fils séparées par un nombre n-1 de feuilles solubles (fig. 2a ou fig. 2b) L'ensemble de ces couches superposées est alors stabilisé (Fig. 3) par un moyen d'assemblage comme, par exemple, l'épinglage (4), pour maintenir à leur place les jours et les motifs créés lors du dépôt de fils, avant d'entamer l'opération de couture proprement dite. L'ensemble formé par les feuilles solubles et la nappe de fils (1-2-3) d'après la figure 2-a ou l'ensemble formé par les feuilles solubles et les nappes de fils(l, 2, 1 bis, 2 bis, 1 ter, 2 ter, 3) selon l'exemple de la figure 2-b est alors lié par une opération de couture. Nous emploierons une couture à point droit qui nécessite l'emploi de deux fils, un pour la bobine (5) et un pour la cannette (6) de façon à garantir la solidité du matériau textile en donnant une structure au matériau textile. Les lignes de couture vont se chevaucher, s'entrecroiser laissant apparaître des dessins soit sur les deux côtés du matériau textile dans le cas de l'utilisation de fils visibles pour la bobine (5) et pour la cannette (6) soit sur un seul côté dans le cas de l'utilisation d'un fil visible pour la bobine (5) ou pour la cannette (6). La figure 5 est une vue en coupe de la figure 4 et montre que le fil de bobine (5) traverse les différentes couches (Fig. 2-a ou fig. 2-b) pour venir se croiser avec le fil de cannette qui reste sous la feuille soluble (1). Le fil de bobine (5) laissera apparaître la ligne de piqûre sur la première feuille soluble (1) et sur la dernière feuille soluble (3)en se croisant avec le fil de cannette (6). La figure 6 représente une vue du matériau textile fini débarrassé des feuilles solubles, vue qui peut être aussi bien interprétée du côté de la piqûre par la bobine (5) comme de celui par la cannette (6) car il n'y a ni endroit ni envers ce qui en fait un matériau textile réversible. Une particularité essentielle de ce matériau textile qui contribue à la polyvalence de son usage dans les domaines de l'habillement, de l'ameublement ou de la décoration intérieure consiste dans le fait que le procédé de fabrication ci-dessus ne requiert aucun sens de fabrication particulier et a pour conséquence de permettre la production d'un matériau textile utilisable de façon libre et optimale. La figure 7 représente une vue en coupe de la figure 6 où l'on ne voit plus que les fils de la nappe cousus entre eux (2-5-6) pour donner le matériau textile fini(7 ou Ibis). Ce procédé est applicable à l'industrie textile. Les figures 8a et 8b représentent deux exemples de sections unitaires ou modules de base de formes différentes destinées à être utilisées pour réaliser des vêtements, accessoires vestimentaires comme, par exemple, une écharpe et une ceinture mais aussi pour réaliser des pièces d'ameublement ou de décoration intérieure. Chacun des deux modules est constitué de deux couches de même forme et de même surface dudit matériau textile, une couche inférieure (7) et une couche supérieure (7 bis), superposées et assemblées par couture sur au moins deux côtés dans leur largeur totale (8) (Fig.8a) ou partielle (8bis) (Fig.8b) de façon à laisser un espace libre entre elles pour y faire circuler un élément intercalaire (10) tel, par exemple, un tissu flottant, amovible et interchangeable avec d'autres éléments intercalaires. Notons que toute forme, qu'elle soit géométrique ou non, est d'usage possible pour la réalisation d'un module de base ou section unitaire. Les figures 9 et 10 représentent respectivement une vue de dessus d'une partie d'une écharpe et une vue de dessus d'une partie d'une ceinture, toutes deux réalisées par l'assemblage de plusieurs modules de base de même type, similaires (Fig.10) ou non (Fig.9) dans leur forme et assemblés par couture (9). Les modules de forme similaire, comme, par exemple des carrés, dans le cas de la figure 10, peuvent se distinguer les uns des autres par la couleur et la texture utilisées de chaque côté des couches inférieure (7) et supérieure (7bis) de chacune des deux faces d'un module. Ces modules sont disposés l'un à côté de l'autre de façon décalée, sont superposés sur une partie de leurs bords latéraux respectifs et assemblés par couture (9) selon la trajectoire des lignes de piqûre des premières coutures (8 et 8 bis). Par exemple, le premier module a présente deux coutures d'assemblage sur deux côtés : sur le schéma, la couture à gauche du module est réalisée sur la largeur totale (8) et la couture à droite du module est réalisée sur la moitié supérieure seulement (8bis). Ensuite ce module a est assemblé au module b qui, lui aussi, sur le schéma, a une couture d'assemblage à gauche, réalisée sur la largeur totale (8). La couture d'assemblage (9) des modules a et b vient se superposer à la couture (8bis) du côté droit, sur le schéma, du module a et à la partie inférieure de la couture (8) du module b et ainsi de suite pour tous les modules constituant la ceinture. Ce type de couture d'assemblage partiel permet un espace plus large entre les deux couches dudit matériau textile constituant le module et permet ainsi une circulation latérale (llbis) de l'élément intercalaire en plus de la circulation selon un sens haut/bas, bas/haut (11). Des variantes d'assemblage des modules entre eux prévoient d'autres moyens d'assemblage tel que, par exemple, des boutons à la place des coutures dans le but de pouvoir faire varier à loisir l'agencement des modules de base pour l'obtention de plusieurs vêtements accessoires vestimentaires, pièces de décoration intérieure ou d'ameublement à partir des mêmes modules de base. Nous allons voir que certaines des qualités dudit matériau textile, à savoir les jours associés à la réversibilité ainsi qu'à l'absence d'endroit et d'envers du matériau textile, rendent possible une égale utilisation des deux faces des deux couches contenues dans un module, soit les quatre faces d'un module de base. Chaque module étant constitué de deux couches dudit matériau textile ajouré, il est possible de voir la face intérieure de la couche inférieure(7) à travers la face extérieure de la couche supérieure (Ibis). Dans un premier cas, par exemple, aussi bien pour l'écharpe que pour la ceinture, la couleur et la texture de la face extérieure de la couche supérieure (7bis) est considérée, par exemple, comme dominante par rapport à la face intérieure de la couche inférieure (7) qui, elle, apparaîtra à travers les jours de la face extérieure de la couche supérieure (7bis) du module, et ceci pour chaque module. Un deuxième cas consiste à retourner les modules précédemment utilisés : la couche inférieure (7) de chaque module devient la couche supérieure (7bis) et inversement : on obtient alors, par les mêmes effets énoncés ci-dessus, un nouveau produit à partir des mêmes modules de base. Dans un troisième cas, ajoutons maintenant un élément intercalaire (10) tel qu'un tissu coloré qui circulera de module en module selon un sens haut/bas, bas/haut (11) (Fig.9 et Fig.10). En faisant suite aux premier et deuxième cas, on pourra utiliser la ceinture d'un côté ou de l'autre et les effets de jours sur l'élément intercalaire seront différents d'un côté ou de l'autre. On obtiendra donc deux nouveaux produits textiles. L'élément intercalaire étant amovible et interchangeable à loisir, les possibilités de transformation d'un vêtement, d'un accessoire vestimentaire, d'une pièce de décoration intérieure ou d'ameublement à partir des mêmes modules de base sont nombreuses. Si, de plus, ces modules réversibles sont reliés entre eux par un autre moyen d'assemblage qu'une couture tel que, par exemple, des boutons, de nouvelles combinaisons d'assemblage des différents modules de base entre eux sont possibles et accroissent le nombre de produits textiles finis obtenus à partir des mêmes modules de base. Par ailleurs, nous avons vu que ledit matériau textile obtenu par ledit procédé peut être constitué de plusieurs fils de couleur et texture différentes. Si, par exemple, la face intérieure de la couche supérieure (7bis) d'un module est d'une couleur ou matière différente de la face extérieure de cette même couche, on pourra là aussi utiliser les qualités de jour, de réversibilité mais aussi d'absence d'endroit/envers dudit matériau textile pour créer de nouvelles variations : dans le cas de la figure 10, les coutures d'assemblage (9) de certains modules ne sont effectuées que sur une partie des bords latéraux (8bis), ce qui permet une ouverture plus grande de l'espace compris entre les deux couches superposées d'un module et, de ce fait, permet une autre manière de faire circuler l'élément intercalaire qui peut continuer à effectuer une trajectoire haut/bas (11) de module en module mais, peut aussi, en même temps, effectuer une trajectoire latérale (llbis). En outre, la partie latérale de la couche supérieure (7bis) non assemblée à la partie latérale de la couche inférieure (7) peut être partiellement repliée et fixée sur elle-même, par exemple, à l'aide d'un bijou, laissant apparaître, là encore, des effets de couleur et de matière puisque la face de la couche supérieure (7bis) est repliée sur elle-même côté face extérieure . On a pu voir, à travers ces différents exemples, que les qualités dudit matériau textile obtenu par ledit procédé rendent faciles et multiples les utilisations que l'on peut en faire. En outre, les autres qualités du matériau textile étant l'absence de sens d'utilisation haut/bas, gauche/droite, associées aux qualités précédemment citées rendent optimale l'utilisation dudit matériau textile: la moindre chute peut être réemployée du fait qu'il n'y a pas de contrainte de droit fil et, ainsi, les pertes du matériau textile sont quasi nulles. L'invention n'est pas limité à ce qui vient d'être décrit : elle s'étend ainsi à un matériau textile ajouré, réversible, affranchi des contraintes d'endroit/envers, haut/bas, gauche/droite, utilisable de façon libre et optimale dans les domaines de l'habillement, de l'ameublement ou de la décoration intérieure, qui est formé d'un ou de plusieurs éléments filiformes tels que fil(s), fibres, filament(s) ou ruban(s) déposés de façon sensiblement continue, selon au moins un plan ou plusieurs plans parallèles superposés, pour constituer une nappe d'élément(s) filiforme(s) (2) en un plan ou plusieurs plans superposés, et l'élément ou les éléments filiforme(s) de cette nappe sont disposés de manière à présenter une alternance de jours et de motifs de type géométrique ou aléatoire et sont liés entre eux par une couture (5 et 6) s'étendant sur ladite nappe, en étant répartie de façon espacée sur sensiblement la globalité de la surface de celle-ci. Selon d'autres caractéristiques de l'invention, - la nappe comporte, en outre, de petits morceaux d'éléments plans de type tissu, papier, répartis au sein de celle-ci. - la couture est une couture à point droit nécessitant l'usage d'un fil de bobine (5) et d'un fil de cannette (6). - les deux fils utilisés pour l'opération de couture, fils de la bobine (5) et de la cannette (6), sont de même type, soit des fils visibles tels des fils de couleur qui tranchent avec la couleur, les couleurs ou la transparence des fils de la nappe (2) soit des fils invisibles tels des fils synthétiques transparents comme, par exemple, des fils Nylon , des fils de la teinte se rapprochant au maximum de celle (s) des fils de la nappe (2), ou les mêmes fils que ceux utilisés pour la réalisation de la nappe (2). - les deux fils utilisés pour la couture sont constitués de deux fils de type différent, par exemple un fil invisible pour la bobine (5) et un fil visible pour la cannette (6) ou inversement. L'invention concerne également un procédé de réalisation du matériau textile ajouré, réversible, destiné à être utilisé de façon libre et optimale, sans contraintes d'endroit/envers, haut/bas, gauche/droite, dans les domaines de l'habillement, de l'ameublement ou de la décoration intérieure et qui comporte les étapes successives suivantes : - le dépôt sur une feuille soluble(l) d'un ou de plusieurs élément(s) filiforme(s) tels que fil(s), fibres, filament(s) ou ruban(s) déposés de façon sensiblement continue, en même temps ou successivement, à plat ou sensiblement en relief, et disposés avec une densité variable et suffisante d'élément(s) filiforme(s) au cm2 pour l'obtention d'une nappe ajourée d'élément(s) filiforme(s) (2), - l'immobilisation (4) de cette nappe d'élément(s) filiforme(s)(2) entre une feuille soluble inférieure (1) et une feuille soluble supérieure (3), - le liage par couture (5 et 6) de cet ensemble feuilles solubles et nappe d'élément(s) filiforme(s) (1, 2, 3), - la dissolution des feuilles solubles dans un bain d'eau en mouvement et/ou chauffé, - l'élimination par rinçage dans l'eau de ces feuilles 10 solubles dissoutes, - le séchage du matériau textile obtenu.Selon d'autres caractéristiques du procédé destiné à la réalisation d'un matériau textile ajouré comportant au moins deux couches de feuilles solubles, l'invention consiste : 15 - en outre, à déposer entre la feuille soluble inférieure (1) et la feuille soluble supérieure (3) un nombre n de nappes d'élément(s) filiforme(s) (2 bis, 2 ter ...) séparées par un nombre n-1 de feuilles solubles (Ibis, 1 ter ...), la feuille inférieure (1) étant soit prévue simple soit prévue doublée 20 ou plus résistante. à déposer, de façon régulière ou aléatoire entre la feuille soluble inférieure (1) et la feuille soluble supérieure (3), outre une ou des nappe(s) d'élément(s) filiforme(s), de petits morceaux d'éléments plans, de type tissu, papier, 25 disposés sur tout ou partie de la ou des nappe(s) d'élément(s) filiforme(s) de façon préalable, simultanée ou postérieure au dépôt d'élément(s) filiforme(s). - en le dépôt de l'élément ou des élément(s) filiforme(s) de manière sensiblement curviligne ou par boucles sur la surface 30 de la feuille soluble inférieure(1) ou des feuilles solubles inférieures (1, Ibis, 1 ter ...) pour obtenir une nappe (2) ou des nappe(s) d'élément(s) filiforme(s) (2, 2bis, 2 ter ...) d'aspect ajouré et de motifs de type aléatoire et/ou géométrique. en outre, en une étape d'immobilisation par moyen d'assemblage comme, par exemple, par épinglage (4), de cet ensemble feuilles solubles et nappe(s) d'élément(s) filiforme(s) (1, 2, 3) ou (1, 2, 1 bis, 2 bis, 1 ter , 2 ter . et 3) pour stabiliser les fils lors de l'opération de couture. (5 et 6) - en ce que l'opération de couture (5 et 6) de l'ensemble des couches constituées par les feuilles solubles et la nappe d'élément(s) filiforme(s) (1, 2, 3) ou les nappes d'élément(s) filiforme(s) (1, 2, 1 bis, 2 bis, 1 ter ..., 2 ter ... et 3) est obtenue par déplacement de l'ensemble des couches sous l'aiguille de façon rectiligne, selon un sens vertical et horizontal ou vertical et oblique de façon à créer des lignes de piqûre droites croisées et/ou de façon curviligne selon des trajectoires régulières ou aléatoires avec un espacement limité entre les lignes de piqûre de manière à assurer une tenue et une solidité suffisantes en elles-mêmes et après découpe du matériau textile. - dans le fait que l'élément ou les éléments filiforme(s) utilisés pour la nappe d'élément(s) filiforme(s) sont de titrage nettement supérieur au fil de couture, qu'il(s) est (sont) assemblé(s) par des lignes croisées de façon perpendiculaire ou oblique, et, que les lignes selon une première direction, sont plus rapprochées avec un espacement, par exemple, compris entre, notamment, 1 à 10 mm que les lignes selon l'autre direction qui présentent un espacement, par exemple, compris entre, notamment, 2 et 10 cm. L'invention vise enfin une application du matériau textile à la réalisation de vêtements, d'accessoires vestimentaires à effets variables tels que, notamment, une étole, une écharpe, une ceinture, un bijou textile, une blouse, une poche ventrale ou dorsale, ou de pièces d'ameublement, de décoration intérieure, où les différents articles cités sont constituées de deux nappes dudit matériau textile superposées, de même forme et de même surface et assemblées par couture sur au moins une partie de deux côtés non adjacents, ou adjacents et espacés, de ces deux matériaux textiles superposés, définissant ainsi un module de base ou section unitaire et où chaque module est assemblé latéralement à un autre module de même type présentant une forme et un aspect distinct ou non du précédent, modules assemblés au niveau des parties cousues ou destinées à l'être, où les dites coutures d'assemblage sont agencées de manière à définir un espace libre entre les deux nappes superposées dudit matériau textile de chaque module afin d'y faire circuler librement, de section en section, un élément intercalaire tel que, par exemple, un tissu flottant permettant de modifier l'aspect du vêtement, l'accessoire vestimentaire ou d'une pièce d'ameublement ou de décoration intérieure au travers des jours des faces extérieures des couches du matériau textile constituant les modules. 25..FT: MATERIAU TEXTILE AJOURE REVERSIBLE, UTILISABLE DANS LES DOMAINES DE L'HABILLEMENT, DE L'AMEUBLEMENT ET DE LA DECORATION INTERIEURE, ET PROCEDE DE REALISATION DE CELUI-CI REVENDICATIONS 1. Matériau textile ajouré, réversible, affranchi des contraintes d'endroit/envers, haut/bas, gauche/droite, utilisable de façon libre et optimale dans les domaines de l'habillement, de l'ameublement ou de la décoration intérieure et caractérisé en ce qu'il est formé d'un ou de plusieurs éléments filiformes tels que fil(s), fibres, filament(s) ou ruban(s) déposés de façon sensiblement continue, selon au moins un plan ou plusieurs plans parallèles superposés, pour constituer une nappe d'élément(s) filiforme(s) (2) en un plan ou plusieurs plans superposés et en ce que l'élément ou les éléments filiforme(s) de cette nappe sont disposés de manière à présenter une alternance de jours et de motifs de type géométrique ou aléatoire et sont liés entre eux par une couture (5 et 6) s'étendant sur ladite nappe, en étant répartie de façon espacée sur sensiblement la globalité de la surface de celle-ci. 2. Matériau textile selon la revendication 1 caractérisé en ce que la nappe comporte, en outre, de petits morceaux d'éléments plans de type tissu, papier, répartis au sein de celle-ci. 3. Matériau textile selon la revendication 1 caractérisé en ce que la couture est une couture à point droit nécessitant 25 l'usage d'un fil de bobine (5) et d'un fil de cannette (6). 4. Matériau textile selon les revendications 1 et 3 caractérisé en ce que les deux fils utilisés pour l'opération de couture, fils de la bobine (5) et de la cannette (6), sont de même type, soit des fils visibles tels des fils de couleur 30 qui tranchent avec la couleur, les couleurs ou la transparence des fils de la nappe (2) soit des fils invisibles tels des fils synthétiques transparents comme, par exemple, des fils Nylon , des fils de la teinte serapprochant au maximum de celle(s) des fils de la nappe (2), ou les mêmes fils que ceux utilisés pour la réalisation de la nappe (2). 5. Matériau textile selon l'une quelconque des revendications 1 et 3 caractérisé en ce que les deux fils utilisés pour la couture sont constitués de deux fils de type différent, par exemple un fil invisible pour la bobine (5) et un fil visible pour la cannette (6) ou inversement. 6. Procédé de réalisation d'un matériau textile ajouré, réversible, destiné à être utilisé de façon libre et optimale, sans contraintes d'endroit/envers, haut/bas, gauche/droite, selon l'une quelconque des revendications 1 à 5, dans les domaines de l'habillement, de l'ameublement ou de la décoration intérieure, caractérisé en ce qu'il comporte les étapes successives suivantes : - le dépôt sur une feuille soluble(l) d'un ou de plusieurs élément(s) filiforme(s) tels que fil(s), fibres, filament(s) ou ruban(s) déposés de façon sensiblement continue, en même temps ou successivement, à plat ou sensiblement en relief, et disposés avec une densité variable et suffisante d'élément(s) filiforme(s) au cm2 pour l'obtention d'une nappe ajourée d'élément(s) filiforme(s) (2), -l'immobilisation (4) de cette nappe d'élément(s) filiforme(s)(2) entre une feuille soluble inférieure (1) et 25 une feuille soluble supérieure (3), -le liage par couture (5 et 6) de cet ensemble feuilles solubles et nappe d'élément(s) filiforme(s) (1, 2, 3), - la dissolution des feuilles solubles dans un bain d'eau en mouvement et/ou chauffé, 30 - l'élimination par rinçage dans l'eau de ces feuilles solubles dissoutes, - le séchage du matériau textile obtenu. 7. Procédé selon la revendication 6 destiné à la réalisationd'un matériau textile ajouré comportant au moins deux couches de feuilles solubles, caractérisé en ce qu'il consiste, en outre, à déposer entre la feuille soluble inférieure (1) et la feuille soluble supérieure (3) un nombre n de nappes d'élément(s) filiforme(s) (2 bis, 2 ter ...) séparées par un nombre n-1 de feuilles solubles (Ibis, 1 ter ...), la feuille inférieure (1) étant soit prévue simple soit prévue doublée ou plus résistante. 8. Procédé selon les revendications 6 ou 7 de réalisation d'un matériau textile ajouré comportant au moins deux couches de feuilles solubles, caractérisé en ce qu'il consiste à déposer, de façon régulière ou aléatoire entre la feuille soluble inférieure (1) et la feuille soluble supérieure (3), outre une ou des nappe(s) d'élément(s) filiforme(s), de petits morceaux d'éléments plans, de type tissu, papier, disposés sur tout ou partie de la ou des nappe(s) d'élément(s) filiforme(s) de façon préalable, simultanée ou postérieure au dépôt d'élément(s) filiforme(s). 9. Procédé selon l'une quelconque des revendications 6 à 8 caractérisé en ce que le dépôt de l'élément ou des élément(s) filiforme(s) est effectué de manière sensiblement curviligne ou par boucles sur la surface de la feuille soluble inférieure(l) ou des feuilles solubles inférieures (1, Ibis, 1 ter ...) pour obtenir une nappe (2) ou des nappe(s) d'élément(s) filiforme(s) (2, 2bis, 2 ter ...) d'aspect ajouré et de motifs de type aléatoire et/ou géométrique. 10. Procédé selon l'une quelconque des revendications 6 à 9 caractérisé en ce qu'il comporte, en outre, une étape d'immobilisation par moyen d'assemblage comme, par exemple, par épinglage (4), de cet ensemble feuilles solubles et nappe(s) d'élément(s) filiforme(s) (1, 2, 3) ou (1, 2, 1 bis, 2 bis, 1 ter , 2 ter ... et 3) pour stabiliser les fils lors de l'opération de couture. (5 et 6) 11. Procédé selon l'une quelconque des revendications 6 à 10 caractérisé en ce que l'opération de couture (5 et 6) de l'ensemble des couches constituées par les feuilles solubles et la nappe d'élément(s) filiforme(s) (1, 2, 3) ou les nappes d'élément(s) filiforme(s) (1, 2, 1 bis, 2 bis, 1 ter ..., 2 ter ... et 3) est obtenue par déplacement de l'ensemble des couches sous l'aiguille de façon rectiligne, selon un sens vertical et horizontal ou vertical et oblique de façon à créer des lignes de piqûre droites croisées et/ou de façon curviligne selon des trajectoires régulières ou aléatoires avec un espacement limité entre les lignes de piqûre de manière à assurer une tenue et une solidité suffisantes en elles-mêmes et après découpe du matériau textile. 12. Procédé selon la revendication 11 dans lequel l'élément ou les éléments filiforme(s) utilisés pour la nappe d'élément(s) filiforme(s) sont de titrage nettement supérieur au fil de couture et caractérisé en ce qu'il(s) est (sont) assemblé(s) par des lignes croisées de façon perpendiculaire ou oblique et en ce que les lignes, selon une première direction, sont plus rapprochées avec un espacement, par exemple, compris entre, notamment, 1 à 10 mm que les lignes selon l'autre direction qui présentent un espacement, par exemple, compris entre, notamment, 2 et 10 cm. 13. Application du matériau textile selon l'une quelconque des revendications 1 à 5 à la réalisation de vêtements, d'accessoires vestimentaires à effets variables tels que, notamment, une étole, une écharpe, une ceinture, un bijou textile, une blouse, une poche ventrale ou dorsale, ou de pièces d'ameublement, de décoration intérieure, caractérisé en ce que les différents articles cités sont constituées de deux nappes dudit matériau textile superposées, de même forme et de même surface et assemblées par couture sur au moins une partie de deux côtés non adjacents, ou adjacents et espacés,de ces deux matériaux textiles superposés, définissant ainsi un module de base ou section unitaire et en ce que chaque module est assemblé latéralement à un autre module de même type présentant une forme et un aspect distinct ou non du précédent, modules assemblés au niveau des parties cousues ou destinées à l'être, et en ce que les dites coutures d'assemblage sont agencées de manière à définir un espace libre entre les deux nappes superposées dudit matériau textile de chaque module afin d'y faire circuler librement, de section en section, un élément intercalaire tel que, par exemple, un tissu flottant permettant de modifier l'aspect du vêtement,de l'accessoire vestimentaire ou d'une pièce d'ameublement ou de décoration intérieure au travers des jours des faces extérieures des couches du matériau textile constituant les modules.